(57)【要約】【課題】スピン調やヘアライン調の模様の視認性に優れ、適度な金属感を与える加飾印刷物を提供する。【解決手段】複数の極細溝２からなるスピン調の凹凸模様が裏面１ｂに形成された光透過性のポリカーボネートからなる樹脂基板１と、凹凸模様を覆うインキ被膜３と、を備える加飾印刷物であって、インキ被膜３は、裏面１ｂに塗布したインキ組成物から溶媒成分を乾燥除去して形成されると共に、インキ組成物は、カーボンブラックと、バインダ樹脂とを含み、カーボンブラックのバインダ樹脂に対する平均比率を、インキ被膜３におけるカーボンブラックの分布が、樹脂基板１の表面から入射した光を樹脂基板１とインキ被膜３との界面で反射させる分布になるようにした構成の加飾印刷物とした。【選択図】図２
2011235478.tif 000002
【特許請求の範囲】
【請求項１】
複数の溝からなる凹凸模様が裏面に形成された光透過性の樹脂基板と、
前記凹凸模様を覆うインキ被膜と、を備え、
前記凹凸模様を前記樹脂基板の表面側から視認可能とした加飾印刷物であって、
前記インキ被膜は、前記裏面に塗布したインキ組成物から溶媒成分を乾燥除去して形成されると共に、前記インキ組成物は、着色成分としての黒色顔料と、接着成分としてのバインダ樹脂とを含み、
前記黒色顔料の前記バインダ樹脂に対する比率を、前記インキ被膜における前記黒色顔料の分布が、前記樹脂基板の表面から入射した光を前記樹脂基板と前記インキ被膜との界面で反射させる分布になる値に設定したことを特徴とする加飾印刷物。
【請求項２】
前記インキ被膜では、前記黒色顔料の前記バインダ樹脂に対する比率が、０．２７以上１．４０以下に設定されていることを特徴とする請求項１に記載の加飾印刷物。
【請求項３】
前記インキ組成物は、
第１の溶媒と、
前記樹脂基板の溶解性が前記第１の溶媒よりも高い第２の溶媒と、を溶媒成分として含み、
前記第１の溶媒の前記第２の溶媒に対する比率を、
前記インキ組成物の塗布から前記溶媒成分の乾燥除去までの間で、前記凹凸模様が前記溶媒成分により損なわれない比率に設定したことを特徴とする請求項１または請求項２に記載の加飾印刷物。
【請求項４】
前記第１の溶媒は、
ブチルセロソルブ、エチルセロソルブ、シクロヘキサン、エチルシクロヘキサンからなる群から選択された少なくともひとつであり、
前記第２の溶媒は、
シクロヘキサノン、１,３,５トリメチルベンゼン、１,２,４トリメチルベンゼン、プロピレングリコールモノメチルエーテルアセテート、イソホロン、酢酸ブチル、トルエン、キシレン、クメン、エチルベンゼンからなる群から選択された少なくともひとつであることを特徴とする請求項３に記載の加飾印刷物。
【請求項５】
光透過性の樹脂基板の裏面に所定の溝を設けて凹凸模様を形成するステップと、
黒色顔料を着色成分として含むインキ組成物を、前記樹脂基板の裏面に塗布するステップと、
前記インキ組成物の溶媒成分の乾燥除去により、前記凹凸模様を覆うインキ被膜を形成するステップと、を備え、
前記黒色顔料の前記バインダ樹脂に対する比率を、前記インキ被膜における前記黒色顔料の分布が、前記樹脂基板の表面から入射した光を前記樹脂基板と前記インキ被膜との界面で反射させる分布になる値に設定したことを特徴とする加飾印刷物の製法。
【発明の詳細な説明】
【技術分野】
【０００１】
本発明は、加飾印刷物およびその製法に関する。
【背景技術】
【０００２】
アルミニウム製の基板（アルミニウム基板）の表面にスピン調やヘアライン調の模様を形成する表面処理を施したのちに、アルマイト処理を経て着色処理（印刷や染色）を施すと、適度な重量感と高級感を備える加飾印刷物が得られることが知られている。
このような加飾印刷物からプレス打ち抜きにより銘板などを形成すると、銘板の端面ではアルミが剥き出しになるため、剥き出しになったアルミが輝いてしまい、銘板の装飾性が損なわれることがあった。
また、アルミニウム基板の表面に着色処理を行っているので、銘板の表面が白く掠れたようになることがあり、かかる場合には、銘板の漆黒度が低下するため、表面にスピン調やヘアライン調の模様が設けられていても、十分な重量感と高級感が得られないことがあった。
【０００３】
近年、アルミニウム製の基板の代わりに樹脂製の基板（樹脂基板）が用いられるようになっている。この場合、樹脂基板の表面に、例えば研磨処理やＵＶ転写法を利用してスピン調やヘアライン調の模様を形成する表面処理を施すと共に、反対側の裏面側に、印刷、塗装などによる着色処理を施すことで、加飾印刷物を作成している。このような加飾印刷物として、例えば特許文献１に開示されたものがある。
【先行技術文献】
【特許文献】
【０００４】
【特許文献１】特開２００６−２５５８９４号公報
【発明の概要】
【発明が解決しようとする課題】
【０００５】
しかし、この加飾印刷物では、スピン調やヘアライン調の凹凸模様を形成する表面処理が、樹脂基板の表面に直接施されており、表面に露出しているスピン調やヘアライン調の凹凸模様が傷つくと、スピン調やヘアライン調の模様の視認性が悪くなるという、耐傷性の問題があった。
また、金属材料（アルミニウム基材）の表面にスピン調やヘアライン調の凹凸模様を設けた場合のような金属感（見る方向に応じて異なる輝度感）が得られ難い、すなわち金属感が劣るという問題があった。
【０００６】
一方、ＵＶ転写法によりスピン調やヘアライン調の模様を形成する場合、スピン調やヘアライン調の凹凸模様の耐傷性や耐摩耗性は、研磨処理で形成する場合よりも優れており、上記したような問題は顕著に生じないが、金属感が劣るという問題は依然として改善されないままであった。
【０００７】
そこで、スピン調やヘアライン調の模様の視認性に優れると共に適度な金属感を与える加飾印刷物を提供することが求められている。
【課題を解決するための手段】
【０００８】
本発明は、複数の溝からなる凹凸模様が裏面に形成された光透過性の樹脂基板と、凹凸模様を覆うインキ被膜と、を備え、凹凸模様を樹脂基板の表面側から視認可能とした加飾印刷物であって、インキ被膜は、裏面に塗布したインキ組成物から溶媒成分を乾燥除去して形成されると共に、インキ組成物は、着色成分としての黒色顔料と、接着成分としてのバインダ樹脂とを含み、黒色顔料のバインダ樹脂に対する比率を、インキ被膜における黒色顔料の分布が、樹脂基板の表面から入射した光を樹脂基板とインキ被膜との界面で反射させる分布になる値に設定した構成の加飾印刷物とした。
【発明の効果】
【０００９】
このように構成すると、樹脂基板の裏面の凹凸模様を形成する溝内では、黒色顔料の粒子が溝に倣って密に並んだ状態となって、樹脂基板の裏面に黒色顔料からなる光の反射面が形成される。そのため、樹脂基板の表面から入射した光は、インキ被膜との界面で確実に反射して樹脂基板の表面側に向かうようになるので、樹脂基板を表面側から見ると、カーボンブラックに起因する漆黒の中に凹凸模様が輝影となり浮かび上がる。樹脂基板とインキ被膜との界面での反射は、凹凸模様の視認性の向上に寄与し、さらに凹凸模様の見え方は樹脂基板に対する光の入射方向により大きく変化するので、凹凸模様が見る方向に応じて異なる輝度感をもって表れることになり、加飾印刷物において適度な金属感を発揮することになる。
【図面の簡単な説明】
【００１０】
【図１】加飾印刷物の樹脂基板における凹凸模様を構成する極細溝を説明する図である。
【図２】凹凸模様を覆うインキ被膜での光の反射と凹凸模様の視認性を説明する図である。
【図３】凹凸模様の視認性の評価方法を説明する模式図である。
【発明を実施するための最良の形態】
【００１１】
以下、本発明の実施の形態について詳細に説明する。
本発明にかかる加飾印刷物は、シート状の樹脂基板１の裏面に極細溝２からなるスピン調またはヘアライン調の凹凸模様を形成したのち、カーボンブラックを着色成分として含むインキ組成物の樹脂基板の裏面への塗布、乾燥により得られるものである。
【００１２】
［樹脂基板］
樹脂基板１は、ポリカーカーボネート（ＰＣ）、ポリスチレン（ＰＳ）、ポリテレフタレート（ＰＥＴ）、アクリル（ＰＭＭＡ）のうちの何れかからなる樹脂材料、またはこれらのうちの少なくともひとつを主成分として含む樹脂材料から形成したシート状の成形物である。
ここで、樹脂基板１の厚みは、５０μｍ以上であることが好ましい。５０μｍよりも薄くなると、樹脂基板１の一方の面に極細溝２からなる凹凸模様を形成する際に、樹脂基板１にシワが生じることや、樹脂基板１が破損することがあるからである。
【００１３】
市販の入手可能なＰＣ製のシート状基材として、例えば帝人化成株式会社提供のパンライト（登録商標）、三菱ガス化学株式会社提供のユーピロン（登録商標）、旭硝子株式会社提供のレキサン（登録商標）などがある。
また、市販の入手可能なＰＳ製のシート状基材として、例えば東洋スチレン株式会社提供のものがあり、市販の入手可能なＰＥＴ製のシート状基材として、例えば東レ株式会社提供のルミラー（登録商標）などがあり、市販の入手可能なＰＭＭＡ製のシート状基材として、例えば三菱レイヨン株式会社提供のアクリライト（登録商標）などがある。
【００１４】
［表面処理］
図１は、加飾印刷物の樹脂基板１における凹凸模様を構成する極細溝２を説明する図である。図１の（ａ）は、極細溝２からなるスピン調の模様が形成された樹脂基板１を、裏面１ｂ側から見た斜視図であり、（ｂ）は、（ａ）の樹脂基板１の裏面１ｂにインキ被膜３が設けられて得られる加飾印刷物の断面図であって、（ａ）におけるＡ−Ａ断面に相当する図であり、（ｃ）は、（ｂ）における符号Ｂで囲んだ部分を拡大して示す部分拡大図であって、極細溝２の断面形状を説明する図である。
【００１５】
以下、樹脂基板１の一方の面に形成された模様がスピン調の模様（径の異なる複数の円形の極細溝を同心に配置して形成された模様）である場合を例に挙げて、樹脂基板１の表面処理を説明する。
【００１６】
図１の（ａ）に示すように、シート状の樹脂基板１の一方の面１ｂ（裏面）には、極細溝２からなるスピン調の模様を形成する表面処理が施されている。
表面処理は、例えばサンドペーパーまたは金属ブラシを樹脂基板１に擦り付けることで行われる。なお、へライン調の模様の場合の極細溝もまた、同様にして形成される。
【００１７】
ここで、図１の（ｂ）、（ｃ）に示すように、極細溝２の断面形状は、底側が尖った略Ｖ形状を有しており、樹脂基板１の厚み方向で裏面１ｂ側に向かうにつれて溝幅が広がるように形成されている。各極細溝２は、裏面１ｂ側の端部を隣接する極細溝２の端部に接して設けられており、樹脂基板１の裏面１ｂでは、極細溝２からなる断面略Ｖ形状の凹部と極細溝２の間の逆Ｖ形状の凸部とが交互に配置されている。
【００１８】
各極細溝２は、それぞれ異なる深さおよび断面積で形成されており、極細溝２の平均深さＤは、約０．０５μｍ〜２５μｍであることが好ましい。０．０５μｍよりも浅くなると、スピン調の模様が見えにくくなるからである。また、２５μｍよりも深くなると、樹脂基板１にインキ組成物を塗布した際に、インキ組成物が極細溝２内に十分に充填されなくなって、極細溝２内に空隙が残ることがあるからである。
ここで、極細溝２内に空隙が残ると、樹脂基板１の裏面１ｂとインキ被膜３との界面に隙間が生じ、かかる場合には、樹脂基板１に入射した光が、樹脂基板１の裏面１ｂとインキ被膜３との界面で反射されなくなって、樹脂基板１の表面１ａ側から見たスピン調の模様の視認性が低下してしまう。
【００１９】
さらに、極細溝２の斜面２ａの樹脂基板１の平面（裏面１ｂ）に対する平均角度θは、０．５°〜３６°の範囲内であることが好ましい。
かかる範囲内に設定すると、樹脂基板１の裏面１ｂとインキ被膜３との界面に、カーボンブラックからなる光の反射面が密に形成される。そうすると、樹脂基板１に表面１ａ側から入射した光の多くが、樹脂基板１の裏面１ｂとインキ被膜３との界面で反射されて樹脂基板１の表面１ａ側に向かうようになるので、樹脂基板１の表面１ａ側から見たスピン調の模様の視認性が向上し、後記する輝度値、輝度比が高くなる。
【００２０】
なお、傾きが３６°よりも大きくなると、樹脂基板１の裏面１ｂとインキ被膜３との界面で反射されて樹脂基板１の表面１ａ側に向かう光の量が少なくなるので、樹脂基板１の表面１ａ側から見たスピン調の模様の視認性が低下し、後記する輝度値、輝度比が低くなる。
さらに、後記するインキ組成物を樹脂基板１の裏面１ｂに塗布した際に、インキ組成物が極細溝２内に充填されずに空間を生じ易くなる。かかる場合、樹脂基板１の裏面１ｂにカーボンブラックからなる光の反射面が密に形成されなくなる結果、樹脂基板１の表面１ａ側に向かう光の量がいっそう少なくなって、スピン調の模様の視認性がいっそう低下する。
【００２１】
また、インキ被膜３との接触界面となる極細溝２の斜面２ａは、斜面２ａからインキ被膜３に入射する光を拡散させない程度の平滑度を有する平滑面として形成されていることが好ましい。斜面２ａに微細な凹凸があるとインキ被膜３に入射する光が拡散してしまい、最終的に樹脂基板１の表面１ａ側に向かう光の量が少なくなって、樹脂基板１の表面ａ側から見たスピン調の模様の視認性が低下してしまうからである。
【００２２】
［インキ組成物］
加飾印刷物におけるインキ被膜３は、樹脂基板１の極細溝２からなる凹凸模様が設けられた裏面１ｂにインキ組成物したのち、溶媒成分を乾燥除去して形成される。
インキ組成物は、着色成分としての顔料と、接着成分としてのバインダ樹脂と、樹脂基板を構成する樹脂の溶解性溶媒と非溶解性溶媒との混合溶媒と、を主成分として含むものである。
実施の形態では、株式会社セイコーアドバンス提供のＳＴＲコンク７１０ブラック（製品名）に、カーボンブラックと希釈溶媒とを任意の割合で添加して、インキ組成物を調整している。
【００２３】
図２は、樹脂基板１の表面１ａから入射した光の樹脂基板１とインキ被膜３との界面での反射を説明する図であって、（ａ）は、インキ組成物からの溶媒成分の乾燥除去により得られるインキ被膜３でのカーボンブラックの分布が、樹脂基板１の表面から入射した光を樹脂基板１とインキ被膜３との界面で反射させる分布である場合を説明する図である。（ｂ）は、インキ組成物（またはインキ被膜３）におけるカーボンブラックのバインダ樹脂に対する比率が（ａ）の場合よりも小さくなって、インキ被膜３におけるカーボンブラックの分布が、樹脂基板１の表面から入射した光の一部を樹脂基板１とインキ被膜３との界面で反射せずにインキ被膜３の内部に進入させてしまう状態である場合を説明する図である。（ｃ）は、インキ組成物に含まれる溶媒の影響で、インキ組成物の塗布から溶媒成分の乾燥除去によりインキ被膜３を形成するまでの間に、樹脂基板１の極細溝２からなる凹凸模様が侵食された場合を説明する図である。
【００２４】
［顔料］
ＳＴＲコンク７１０ブラック（製品名）に含まれる顔料は、カーボンブラックであるので、実施の形態では、三菱化学株式会社社提供のカーボンブラック（ＭＡ８：粒子径２０ｎｍ、ＰＶＣ黒度２０）を、ＳＴＲコンク７１０ブラック（製品名）に添加するカーボンブラックとして採用している。
カーボンブラックの粒径は、約１０ｎｍ〜５０ｎｍの範囲内で適宜変更可能であり、例えば三菱化学株式会社社提供のＭＡ１００（粒子径２０ｎｍ、ＰＶＣ黒度１０）や＃９５（粒子径４０ｎｍ、ＰＶＣ黒度２）などであっても良い。
【００２５】
カーボンブラックの粒径の上限を５０ｎｍまでとしたのは、粒子径が５０ｎｍよりも大きくなると、樹脂基板１の極細溝２の内部にカーボンブラック粒子が密に充填されなくなって、インキ被膜３の凹凸模様の部分におけるカーボンブラックの分布が疎になる（密度が低くなる）おそれがあるからである。
【００２６】
［バインダ樹脂］
バインダ樹脂は、樹脂基板に対する接着性が良好な樹脂が、樹脂基板の種類に応じて適宜選択される。ＳＴＲコンク７１０ブラック（製品名）には、ポリカーボネート（ＰＣ）に対する接着性が良好なビニル、アクリル系の樹脂が採用されている。
【００２７】
ここで、インキ組成物におけるバインダ樹脂の含有量は、カーボンブラックのバインダ樹脂に対する平均比率（カーボンブラック／バインダ樹脂の平均比率）で、０．２７以上、好ましくは０．５０以上１．４０以下、より好ましくは、０．７７以上１．３３以下であることが好ましい。
【００２８】
かかる場合、図２の（ａ）に示すように、樹脂基板１とインキ被膜３との界面では、カーボンブラックＣＢの粒子の分布が密になって（密度が高くなって）、カーボンブラックの粒子が極細溝２に倣って密に並んだ状態となる。そうすると、樹脂基板１の表面１ａから入射した光は、樹脂基板１とインキ被膜３との界面で確実に反射して樹脂基板１の表面１ａ側に向かうようになるので、樹脂基板１を表面１ａ側から見ると、界面で反射した光により、カーボンブラックＣＢに起因する漆黒の中に凹凸模様が輝影となり浮かび上がるようになる。この界面での反射は樹脂基板１に対する光の入射方向により大きく変化するので、凹凸模様が見る方向に応じて異なる輝度感をもって表れることになり、加飾印刷物において適度な金属感を発揮する凹凸模様の視認性が向上する。
【００２９】
なお、カーボンブラックのバインダ樹脂に対する平均比率が０．２７よりも小さい場合、最終的に得られる加飾印刷物における漆黒度が低下して極細溝２からなる凹凸模様の視認性が低下してしまう。
さらに、図２（ｂ）に示すように、樹脂基板１とインキ被膜３との界面におけるカーボンブラックＣＢの分布が疎になる（密度が低くなる）ので、樹脂基板１の表面１ａから入射した光の一部が、樹脂基板１とインキ被膜３との界面で反射せずに、インキ被膜３の内部に進入するようになる。そうすると、樹脂基板１の表面１ａ側に反射する光の量が減少して、極細溝２からなる凹凸模様（スピン調またはヘアライン調の模様）の視認性が低下してしまう。
【００３０】
また、カーボンブラック／バインダ樹脂の比率が１．４０よりも大きくなると、加飾印刷物におけるインキ被膜の強度が低下してしまう。
【００３１】
［混合溶媒］
混合溶媒は、樹脂基板の溶解性が低い溶媒（非溶解性溶媒）と、溶解性が高い溶媒（溶解性溶媒）との混合溶媒である。
ＳＴＲコンク７１０ブラック（製品名）には、樹脂基板（ポリカーボネート）の溶解性が低いエチレングリコールモノブチルエーテル（非溶解性溶媒）と、溶解性が高いシクロヘキサノン（溶解性溶媒）とが含まれており、溶解性溶媒の非溶解性溶媒に対する比率（溶解性溶媒／非溶解性溶媒）が０．４２（平均値）となっている。
【００３２】
［希釈溶媒］
希釈溶媒は、ＳＴＲコンク７１０ブラック（製品名）にカーボンブラックを添加してインキ組成物を調整する際に、得られるインキ組成物の流動性を調整するために添加される。
さらに、溶媒成分の組成を、インキ組成物の樹脂基板への塗布からインキ組成物に含まれる溶媒成分の乾燥除去までの間に、樹脂基板の極細溝が溶媒成分により溶解して、スピン調またはヘアライン調の模様が損なわれることのない組成に調整するために添加される。
【００３３】
そのため、希釈溶媒は、樹脂基板の溶解性が低い溶媒（非溶解性溶媒）であって、樹脂基板の白化、失透、クラック、膨潤が極めて少ないものであることが好ましい。
樹脂基板の極細溝が溶解すると、極細溝２の略Ｖ字形状の断面が崩れてしまい、最終的に得られる加飾印刷物の樹脂基板とインキ被膜との界面において光が乱反射してしまうからである。また、白化、失透は、界面で反射した光を拡散させてしまい、クラック、膨潤は、極細溝からなる凹凸模様を崩してしまうからである。
【００３４】
実施の形態では、樹脂基板の極細溝からなる凹凸模様が形成された面に、室温環境下で溶媒の液滴（約１ｍｌ、φ２０ｍｍ）を滴下し、自然乾燥により溶媒を除去した場合に、樹脂基板の液滴が滴下された部分に、白化、白濁、失透、クラック、膨潤、光沢化などの変化が生じなかった溶媒を、非溶解性溶媒として用いている。
ここで、光沢化とは、樹脂基板の溶媒により溶解した部分が、溶媒の除去により固化して、表面の光沢が変化した場合をいう。
【００３５】
この条件を満たす溶媒として、例えばエチレングリコールモノブチルエーテル（ブチルセロソルブ）、エチレングリコールモノエチルエーテル（エチルセロソルブ）、ジエチレングリコールモノメチルエーテル、トリエチレングリコールモノメチルエーテル、プロピレングリコールモノメチルエーテル、３−メトキシ−３−メチル−１−ブタノールなどのグリコールエーテル系の溶媒、シクロヘキサン、エチルシクロヘキサンなどの環状炭化水素系の溶媒があり、これらが非溶解性溶媒として採用可能である。
なお、希釈溶媒は、例示された上記溶媒のうちのひとつであっても良いし、例示された上記溶媒の中から選択された２つ以上の混合物であっても良い。
【００３６】
また、上記の非溶解性溶媒の要件を満たさない溶媒が溶解性溶媒であり、シクロヘキサノン、１,３,５トリメチルベンゼン、１,２,４トリメチルベンゼン、イソホロン、酢酸ブチル、トルエン、キシレン、クメン、エチルベンゼン、そして、これらの他に、エチレングリコールモノメチルエーテルアセテート、ＰＭＡ（プロピレングリコールモノメチルエーテルアセテート）、ジエチレングリコールモノブチルエーテルアセテート、ジエチレングリコールモノエチルエーテルアセテートなどのグリコールエステル系の溶媒などが、溶解性溶媒として採用可能である。
【００３７】
ここで、前記したＳＴＲコンク７１０ブラック（製品名）には、非溶解性溶媒と溶解性溶媒とが含まれており、ＳＴＲコンク７１０ブラック（製品名）にカーボンブラックと希釈溶媒とを任意の割合で添加して得られるインキ組成物では、溶解性溶媒の非溶解性溶媒に対する比率（溶解性溶媒／非溶解性溶媒）が、インキ組成物の樹脂基板への塗布から溶媒成分の乾燥除去までの間で凹凸模様が溶媒成分に含まれる溶解性溶媒により損なわれない比率に設定されている。
【００３８】
溶媒成分に占める溶解性溶媒の割合が高くなると、図２の（ｃ）に示すように、インキ組成物を樹脂基板１に塗布、乾燥してインキ被膜３を形成する際に、樹脂基板１の極細溝が溶解性溶媒により侵食、溶解される割合が高くなる。
かかる場合、樹脂基板１のインキ被膜３との接触界面の平滑性が損なわれると共に、樹脂基板１の極細溝２が損なわれてしまうので、樹脂基板１の表面１ａから入射した光が、インキ被膜３に達する前に樹脂基板１内で拡散してしまう。そうすると、樹脂基板１の表面１ａ側に向かう光が少なくなって、極細溝２からなる凹凸模様（スピン調またはヘアライン調の模様）の視認性が低下してしまう。
【００３９】
ここで、樹脂基板１の極細溝２が、樹脂基板１の厚み方向で０．５μｍ以上溶解されると、視認性が低下することが実験により確認されたので、実施の形態では、溶解性溶媒の非溶解性溶媒に対する比率（溶解性溶媒／非溶解性溶媒）が０．３９（平均値）以下、好ましくは０．３６（平均値）以下に設定されている。
【００４０】
なお、インキ組成物には、上記の顔料、バインダ樹脂、溶解性溶媒、非溶解性溶媒のほかに、分散剤、安定剤などの添加剤や、インキ組成物の粘度を調整するための希釈剤などを、含有させても良い。
【００４１】
以下、具体例を挙げて本発明をさらに詳細に説明する。
ポリカーボネート製の樹脂基板の極細溝からなる凹凸模様が形成された裏面に、組成の異なるインキ組成物を塗布、乾燥して得られる加飾印刷物の各々について、凹凸模様の視認性と、インキ被膜の抵抗値と、を評価した。
各インキ組成物の詳細と、加飾印刷物の作成方法と評価結果は、以下の通りである。
【００４２】
［インキ組成物Ａ１の調整］
株式会社セイコーアドバンス提供のＳＴＲコンク７１０ブラック（製品名）５０重量部に対し、希釈溶媒（Ｔ４７５）を５重量部加えて希釈し、加飾印刷物用のインキ組成物Ａ１を作成した。
ここで、希釈溶媒（Ｔ４７５）は、非溶解性溶媒（ブチルセロソルブ、エチルセロソルブ）と、溶解性溶媒（シクロヘキサノン）とが大凡８：２の割合で含まれた混合溶媒である。
ＳＴＲコンク７１０ブラックは、カーボンブラックを着色成分として含み、ビニル、アクリル系樹脂を接着成分（バインダ成分）として含み、ブチルセロソルブ、シクロヘキサノンの混合溶媒を溶媒成分として含むものである。
ＳＴＲコンク７１０ブラックにおける着色成分と、バインダ成分と、溶解性溶媒（シクロヘキサノン）と、非溶解性溶媒（ブチルセロソルブ、エチルセロソルブ）との平均混合比率は、１６．０４：２９．４２：１６．０４：３８．５０である。
なお、このインキ組成物Ａ１における溶解性溶媒／非溶解性溶媒比の平均値は、０．３９であり、カーボンブラック（ＣＢ）／バインダ比の平均値は、０．５５である。
【００４３】
［インキ組成物Ａ２の調整］
株式会社セイコーアドバンス提供のＳＴＲコンク７１０ブラック（製品名）５０重量部に対し、三菱化学株式会社提供のカーボンブラックＭＡ８を３．３３重量部、希釈溶媒（Ｔ４７５）を９．５重量部加えて希釈し、加飾印刷物用のインキ組成物Ａ２を作成した。
なお、インキ組成物Ａ２における溶解性溶媒／非溶解性溶媒比の平均値は、０．３６であり、ＣＢ／バインダ比の平均値は、０．７７である。
【００４４】
［インキ組成物Ａ３の調整］
株式会社セイコーアドバンス提供のＳＴＲコンク７１０ブラック（製品名）５０重量部に対し、三菱化学株式会社提供のカーボンブラックＭＡ８を７．１４重量部、希釈溶媒（Ｔ４７５）を２３重量部加えて希釈し、加飾印刷物用のインキ組成物Ａ３を作成した。
なお、このインキ組成物Ａ１における溶解性溶媒／非溶解性溶媒比の平均値は、０．３３であり、カーボンブラック（ＣＢ）／バインダ比の平均値は、１．０３である。
【００４５】
［インキ組成物Ａ４の調整］
株式会社セイコーアドバンス提供のＳＴＲコンク７１０ブラック（製品名）５０重量部に対し、三菱化学株式会社提供のカーボンブラックＭＡ８を１１．５４重量部、希釈溶媒（Ｔ４７５）を２６重量部加えて希釈し、加飾印刷物用のインキ組成物Ａ４を作成した。
なお、このインキ組成物Ａ１における溶解性溶媒／非溶解性溶媒比の平均値は、０．３２であり、カーボンブラック（ＣＢ）／バインダ比の平均値は、１．３３である。
【００４６】
［インキ組成物Ｂ１の調整］
株式会社セイコーアドバンス提供のＳＴＲコンク７１０ブラック（製品名）５０重量部に対し、非溶解性溶媒（ブチルセロソルブ）を５重量部加えて希釈し、加飾印刷物用のインキ組成物Ｂ１を作成した。
なお、このインキ組成物Ｂ１における溶解性溶媒／非溶解性溶媒比の平均値は、０．３３であり、カーボンブラック（ＣＢ）／バインダ比の平均値は、０．５５である。
【００４７】
［インキ組成物Ｂ２〜Ｂ４の調整］
上記インキ組成物Ａ２〜Ａ４の希釈溶媒をブチルセロソルブに置き換えたインキ組成物Ｂ２〜Ｂ４を作成した。
【００４８】
［インキ組成物Ｃ３の調整］
株式会社セイコーアドバンス提供のＳＴＲコンク７１０ブラック（製品名）５０重量部に対し、三菱化学株式会社提供のカーボンブラックＭＡ８を７．１４重量部、溶解性溶媒（シクロヘキサノン）を２３．０重量部加えて希釈し、加飾印刷物用のインキ組成物Ｃ３を作成した。
【００４９】
［インキ組成物Ｄ３の調整］
株式会社セイコーアドバンス提供のＳＴＲコンク７１０ブラック（製品名）５０重量部に対し、三菱化学株式会社提供のカーボンブラックＭＡ８を７．１４重量部、溶解性溶媒（１、３、５トリメチルベンゼン）を２３．０重量部加えて希釈し、加飾印刷物用のインキ組成物Ｄ３を作成した。
【００５０】
［インキ組成物Ｅ３の調整］
株式会社セイコーアドバンス提供のＳＴＲコンク７１０ブラック（製品名）５０重量部に対し、三菱化学株式会社提供のカーボンブラックＭＡ８を７．１４重量部、非溶解性溶媒（ブチルセロソルブ）を１１．５重量部、溶解性溶媒（シクロヘキサノン）を１１．５重量部加えて希釈し、加飾印刷物用のインキ組成物Ｅ３を作成した。
【００５１】
［インキ組成物Ｒ１の調整］
株式会社セイコーアドバンス提供のＳＴＲ７６５プロセスブラック（製品名）５０重量部に対し、希釈溶媒（Ｔ４７５）を５重量部加えて希釈し、加飾印刷物用のインキ組成物Ｒ１を作成した。
ここで、ＳＴＲ７６５プロセスブラックにおける着色成分と、バインダ成分と、溶解性溶媒（シクロヘキサノン）と、非溶解性溶媒（エチレングリコールモノブチルエーテル）との平均混合比率は、２．６９：２９．５７：１９．３５：４８．３９である。
よって、このインキ組成物Ｒ１における溶解性溶媒／非溶解性溶媒比の平均値は、０．３８であり、カーボンブラック（ＣＢ）／バインダ比の平均値は、０．０９である。
【００５２】
［インキ組成物Ｒ２の調整］
株式会社セイコーアドバンス提供のＳＴＲ７１０ブラック（製品名）５０重量部に対し、希釈溶媒（Ｔ４７５）を５重量部加えて希釈し、加飾印刷物用のインキ組成物Ｒ２を作成した。
ここで、ＳＴＲ７１０ブラックにおける着色成分と、バインダ成分と、溶解性溶媒（シクロヘキサノン）と、非溶解性溶媒（エチレングリコールモノブチルエーテル）との平均混合比率は、７．８９：２８．９６：１７．８９：４５．２６である。
よって、このインキ組成物Ｒ２における非溶解性溶媒／溶解性溶媒比の平均値は、０．３７であり、カーボンブラック（ＣＢ）／バインダ比の平均値は、０．２７である。
【００５３】
なお、インキ組成物Ｒ１、Ｒ２の調整に用いた希釈溶媒（Ｔ４７５）は、非溶解性溶媒（ブチルセロソルブ、エチルセロソルブ）と、溶解性溶媒（シクロヘキサノン）とが大凡８：２の割合で含まれた混合溶媒である。
【００５４】
［加飾印刷物の作成］
ポリカーボネートからなるシート状の樹脂基板（帝人化成株式会社提供のパンライト（登録商標））の裏面に極細溝からなるスピン調の模様を形成し、樹脂基板のスピン調の模様が形成された裏面に、スクリーン印刷によりインキ組成物を塗布してインキ組成物のパターンを形成し、所定の乾燥条件のもと、インキ組成物から溶媒成分を揮発させて、スピン調の模様を覆うインキ被膜が設けられた加飾印刷物を得た。
【００５５】
［スピン調の模様の視認試験］
得られた加飾印刷物を、極細溝からなるスピン調の模様が形成されていない面（表面）から見た場合におけるスピン調の模様の視認性の確認を行った。
図３は、スピン調の模様の視認性の評価方法を説明する図であって、（ａ）は、加飾印刷物の表面を、表面に対して直交する方向から見た図であり、（ｂ）は、加飾印刷物を側方から見た図である。
【００５６】
スピン調の模様が形成された加飾印刷物の表面側に光源（直管形蛍光灯）を配置すると、図３の（ａ）に示すように、光源から照射される光の方向と、極細溝の方向との関係に応じてスピン調の模様の部分に、扇形状の明部と暗部ができる。
実施の形態では、スピン調の模様の中心から見て、扇形状の明部と暗部とがそれぞれ９０度範囲で形成されるように、加飾印刷物と直管形蛍光灯とを配置し（図３の（ｂ）参照）、この状態における明部と暗部とのコントラストに基づいて、スピン調の模様の視認性を評価している。
具体的には、明部と暗部の各々における光の反射量（輝度値）を、加飾印刷物の表面から距離ｈ離間した位置に配置した輝度計（株式会社トプコン製色差輝度計）で測定し、明部の輝度値と暗部の輝度値との比（輝度比＝明部の輝度値／暗部の輝度値）を求めて、輝度比と所定の閾値との比較により、スピン調の模様の視認性を評価している。
【００５７】
ここで、スピン調の模様がはっきりと視認できる場合、明部と暗部の輝度値の差が大きくなるので輝度比の値が大きくなる。一方、スピン調の模様がはっきりと視認できない場合には、明部と暗部の輝度値の差が小さくなるので輝度比の値が小さくなる。
よって、実施の形態では、輝度比の値が３．５以上である場合に、スピン調の模様の視認性が良好であると判断している。
【００５８】
また、加飾印刷物におけるインキ被膜の表面抵抗値ＭΩは、２端子２探針法（端子間距離：４．６４ｍｍ、端子先端径：φ０．７８ｍｍ、測定時押圧力：２５０ｇ）により測定された抵抗値の平均値である。
【００５９】
【表１】
2011235478.tif 000003
【００６０】
以上より、Ｒ１、Ｒ２、Ａ１〜Ａ４のインキ組成物を用いて作成した加飾印刷物の評価結果より、カーボンブラックの含有量（ＣＢ）が多くなってＣＢ／バインダ比の平均値が大きくなるほど、輝度比の値が良好な結果となることが確認された。
この場合、ＣＢ／バインダ比が０．７７を超えると輝度比の値が顕著に大きくなり、スピン調の模様の視認性が向上することが確認された。
【００６１】
これは、ＣＢ／バインダ比が０．７７を超えると、図２の（ａ）に示すように、インキ被膜においてカーボンブラックの粒子が、極細溝に沿って密に並んだ状態となり、樹脂基板の裏面の凹凸模様の部分に、カーボンブラックの粒子が密に並んで形成される比較的に平滑な反射面を形成し、樹脂基板の表面から入射した光が、樹脂基板とインキ被膜との界面となる反射面で反射して、入射した光の大部分が表面側に向かうことになり、その結果として、凹凸模様の視認性が向上するからである。
一方、ＣＢ／バインダ比が０．７７よりも少なくなると、図２の（ｂ）に示すように、インキ被膜におけるカーボンブラックの含有量が少なり、バインダ樹脂が極細溝の内部に入り込んで、極細溝内にカーボンブラックの粒子が密に並ばなくなる。そうすると、樹脂基板に入射した光が樹脂基板とインキ被膜との界面で反射せずにインキ被膜内に進入して、樹脂基板の表面側に向かう光の量が減少してしまうことになり、明部の暗部の間の輝度値の差が小さくなって輝度比が小さくなるので、スピン調またはヘアライン調の模様の視認性が低下するからである。
【００６２】
また、Ａ１〜Ａ４と、Ｂ１〜Ｂ４の比較の結果、希釈溶媒を、溶解性溶媒と非溶解性溶媒との混合溶媒（Ｔ４７５）から、非溶解性溶媒（ブチルセロソルブ）に置き換えると、暗部における平均輝度値が小さくなる結果、輝度比の値が、混合溶媒（Ｔ４７５）の場合よりも大きくなり、スピン調の模様の視認性が向上することが確認された。
【００６３】
インキ組成物の溶媒成分における溶解性溶媒の平均含有率が多くなると、インキ組成物を樹脂基板に塗布、乾燥してインキ被膜を形成する際に、樹脂基板の極細溝が溶解性溶媒により侵食、溶解される割合が高くなり、樹脂基板とインキ被膜との界面で反射して表面側に向かう光の量が少なくなるからである。
例えば、図２の（ｃ）に示すように、樹脂基板の極細溝が、厚み方向で０．５μｍ以上溶解されて、極細溝２の略Ｖ字形状の断面が崩れてなだらかな凹凸となると、表面側に向かう光の量が少なくなることが、極細溝の観察（例えばレーザーマイクロスコープＶＫ−９７００キーエンス）の結果、確認された。
【００６４】
また、極細溝が大きく溶解されなくても、極細溝２の斜面２ａの平滑度が溶解性溶媒により損なわれると、表面側に向かう光の量が少なくなることも、極細溝の観察（例えばレーザーマイクロスコープＶＫ−９７００キーエンスによる観察）の結果、確認された。この場合には、樹脂基板のインキ被膜との界面に溶解性溶媒により例えば細かな凹凸が生じ、樹脂基板に入射した光が、この細かな凹凸の部分で乱反射して、表面側に向かう光の量が少なくなるからである。
【００６５】
Ｃ３とＤ３の比較の結果、溶解性溶媒がシクロヘキサノンである場合と、１，３，５トリメチルベンゼンである場合とでは、顕著な差異は認められなかった。
また、Ｃ３とＥ３の比較、Ａ３とＢ３とＣ３とＤ３とＥ３の結果、溶解性溶媒の量が少なくなるほど、輝度比の値が大きくなり、スピン調の模様の視認性が向上することが確認された。
【００６６】
以上の通り、実施の形態では、複数の極細溝２からなるスピン調またはヘアライン調の凹凸模様が裏面１ｂに形成された光透過性のポリカーボネートからなる樹脂基板１と、凹凸模様を覆うインキ被膜３と、を備え、凹凸模様を樹脂基板１の表面１ａ側から視認可能とした加飾印刷物であって、インキ被膜３は、裏面１ｂに塗布したインキ組成物から溶媒成分を乾燥除去して形成されると共に、インキ組成物は、着色成分としてのカーボンブラックと、接着成分としてのバインダ樹脂（ビニル、アクリル系の樹脂）とを含み、インキ組成物における溶解性溶媒の非溶解性溶媒に対する比率（平均値）を少なくとも０．３９以下、好ましくは０．３６以下とし、カーボンブラックのバインダ樹脂に対する平均比率（カーボンブラック／バインダ樹脂の平均比率）を０．２７以上、好ましくは０．５０以上１．４０以下、より好ましくは０．７７以上１．３３以下に設定し、少なくとも凹凸模様の部分におけるインキ被膜３におけるカーボンブラックの分布が、樹脂基板１の表面から入射した光を樹脂基板１とインキ被膜３との界面で反射させる分布になるようにした構成の加飾印刷物とした。
【００６７】
このように構成すると、樹脂基板１の裏面１ｂの凹凸模様を形成する極細溝２内では、カーボンブラックの粒子が極細溝に倣って密に並んだ状態となって、樹脂基板１の裏面１ｂにカーボンブラックからなる光の反射面が形成される。そのため、樹脂基板１の表面１ａから入射した光は、樹脂基板１とインキ被膜３との界面で確実に反射して樹脂基板１の表面１ａ側に向かうようになるので、樹脂基板１を表面１ａ側から見ると、カーボンブラックに起因する漆黒の中に凹凸模様が輝影となり浮かび上がる。樹脂基板１とインキ被膜３との界面での反射は、凹凸模様の視認性の向上に寄与し、さらに凹凸模様の見え方は樹脂基板１に対する光の入射方向により大きく変化するので、凹凸模様が見る方向に応じて異なる輝度感をもって表れることになり、加飾印刷物において適度な金属感を発揮することになる。
この場合において、インキ組成物におけるカーボンブラックのバインダ樹脂に対する平均比率を０．７７以上１．３３以下に設定すると、凹凸模様の視認性が最も高く、適度な金属感を発揮する加飾印刷物を得ることができる。
【００６８】
さらに実施の形態では、光透過性のポリカーボネートからなる樹脂基板１の裏面に所定の極細溝２を設けて凹凸模様を形成するステップと、カーボンブラックを着色成分として含むインキ組成物を、樹脂基板１の裏面に塗布するステップと、インキ組成物の溶媒成分の乾燥除去により、凹凸模様を覆うインキ被膜３を形成するステップと、を備え、インキ組成物における溶解性溶媒／非溶解性溶媒比の平均値を少なくとも０．３９以下、好ましくは０．３６以下とし、カーボンブラックのバインダ樹脂（ビニル、アクリル系の樹脂）に対する平均比率（カーボンブラック／バインダ樹脂の平均比率）を０．２７以上、好ましくは０．５０以上１．４０以下、より好ましくは０．７７以上１．３３以下に設定し、少なくとも凹凸模様の部分におけるインキ被膜３でのカーボンブラックの分布が、樹脂基板１の表面から入射した光を樹脂基板１とインキ被膜３との界面で反射させる分布になるようにした構成の加飾印刷物の製法とした。
【００６９】
このようにすることによっても、凹凸模様が見る方向に応じて異なる輝度感をもって表れる加飾印刷物であって、好適な視認性と適度な金属感を発揮する加飾印刷物を得ることができる。
【００７０】
また、インキ組成物は、樹脂基板１の溶解性が低い非溶解性溶媒（第１の溶媒）と、樹脂基板１の溶解性が非溶解性溶媒よりも高い溶解性溶媒（第２の溶媒）と、を溶媒成分として含み、溶解性溶媒／非溶解性溶媒比の平均値を、インキ組成物の塗布から溶媒成分の乾燥除去までの間で、極細溝２からなる凹凸模様が溶媒成分により損なわれない混合比である少なくとも０．３９以下に設定し、非溶解性溶媒は、ブチルセロソルブ、エチルセロソルブ、シクロヘキサン、エチルシクロヘキサンからなる群から選択された少なくともひとつであり、溶解性溶媒は、シクロヘキサノン、１,３,５トリメチルベンゼン、１,２,４トリメチルベンゼン、プロピレングリコールモノメチルエーテルアセテート、イソホロン、酢酸ブチル、トルエン、キシレン、クメン、エチルベンゼンからなる群から選択された少なくともひとつである構成とした。
【００７１】
このように構成すると、インキ組成物の溶媒成分の乾燥除去によりインキ被膜を形成する際に、スピン調またはヘアライン調の凹凸模様が、溶媒成分により溶解侵食されて凹凸模様が損なわれることを防止できるので、凹凸模様が損なわれることに起因する凹凸模様の視認性の低下と、加飾印刷物における金属感の低下を好適に防止できる。
【００７２】
特に、極細溝２は、幅方向の断面形状が略Ｖ字形状を有しており、樹脂基板１の厚み方向で裏面１ｂ側に向かうにつれて溝幅が広がるように形成されている構成とし、極細溝の斜面２ａの樹脂基板１の裏面１ｂに対する傾斜角θが、０．５°≦θ≦３６°である構成とした。
ここで、総ての斜面２ａの傾斜角θが上記の範囲内にある必要はなく、斜面２ａの傾斜角θの大半（少なくとも６０％以上）が上記の範囲内にあればよい。
【００７３】
このように構成すると、樹脂基板１の表面１ａ（視認面）に対して鉛直、若しくは鉛直に近い角度方向から入射した光が、極細溝２（斜面２ａ）により表面１ａ側に反射されるようになる。スピン調またはヘアライン調の模様が施された加飾印刷物（銘板）では、使用状態を考慮すると、表面１ａの鉛直方向側から見た場合にスピン調またはヘアライン調の模様が視認可能であることが必要とされ、極細溝２は、表面１ａの鉛直方向側から入射する光を表面１ａ側に反射するように設けられている必要がある。そのため、傾斜角θを、上記の角度範囲に設定することで、加飾印刷物（銘板）に使用状態におけるスピン調またはヘアライン調の模様の視認性が良好となる。
【００７４】
前記した実施の形態では、ポリカーボネート（ＰＣ）に対する接着性が良好な樹脂として、ビニル系とアクリル系の樹脂の混合物をバインダ樹脂として用いたインキ組成物の場合を例示した。
しかし、インキ組成物のバインダ成分は、実施の形態の限定されるものではなく、例えばビニル系樹脂とアクリル系樹脂のうちの何れか一方をバインダ樹脂として用いても良い。
ここで、ビニル系の樹脂としては、ポリ塩化ビニル、ポリ酢酸ビニル、ポリビニルアルコール、ポリビニルブチラールなどが採用可能であり、アクリル系の樹脂としては、アクリル酸・メタクリル酸・アクリル酸エチル共重合物、アクリル酸アルキル・メタクリル酸アルキル・メタクリル酸グリシジル・スチレン共重合物、などが採用可能である。
【００７５】
前記した実施の形態では、ポリカーボネート（ＰＣ）の溶解性が高い溶解性溶媒として、１，３，５トリメチルベンゼンおよびシクロヘキサノンを例示したが、これらの他に、トルエン、キシレン、クメン、１,２,４トリメチルベンゼン、酢酸ブチル、イソホロン、そして、エチレングリコールモノメチルエーテルアセテート、ＰＭＡ（プロピレングリコールモノメチルエーテルアセテート）、ジエチレングリコールモノブチルエーテルアセテート、ジエチレングリコールモノエチルエーテルアセテートなどのグリコールエステル系の溶媒なども採用可能である。
【００７６】
実施の形態では、光透過性の透明な樹脂基板を用いる場合を例示したが、光透過性の半透明な樹脂基板とすることや、表面に反射防止の加工処理が施された樹脂基板としても良い。
また、スクリーン印刷により、インキ組成物を樹脂基板に塗布する場合を例示したが、オフセット印刷、パッド印刷、塗装、筆塗りなどにより塗布するようにしても良い。
【００７７】
さらに、樹脂基板における極細溝からなる模様の形成は、研磨処理により行う場合を例示したが、プレス、熱成形、熱転写、ＵＶ転写法などにより形成するようにしても良い。
【００７８】
また、実施の形態では黒色顔料として、カーボンブラックを用いる場合を例示したが、黒鉛（グラファイト）を用いるようにしても良い。
さらに、実施の形態では、インキ組成物に含まれる着色成分が黒色顔料である場合を例示したが、最終的に形成されるインキ被膜の光透過率が黒色顔料を用いた場合と略同等になる青系の顔料を採用しても良い。
【００７９】
実施の形態では、各極細溝２の端部が隣接する極細溝２の端部に接している場合の凹凸模様を例示したが、各極細溝２の端部が隣接する極細溝２と所定間隔を開けて設けられて、極細溝２からなる断面略Ｖ形状の凹部と極細溝２の間の台形状の凸部とが交互に配置されている構成のスピン調の模様としても良い。
【００８０】
さらに実施の形態では、市販されている株式会社セイコーアドバンス提供のＳＴＲ７６５プロセスブラックを用いる場合を例示したが、上記したカーボンブラック（顔料）、バインダ樹脂、溶媒成分（非溶解性溶媒、溶解性溶媒）を所定の割合で含むインキ組成物を調整して、これを用いて加飾印刷物を作成しても良い。
【００８１】
さらに実施の形態では、インキ組成物の全体に占める割合は、溶解性溶媒／非溶解性溶媒比、カーボンブラック／バインダ樹脂比を固定した状態で、インキ組成物の樹脂基板への塗布条件（例えばスクリーン印刷における印刷条件）に応じて、適宜変更可能である。
【符号の説明】
【００８２】
１      樹脂基板
１ａ    表面
１ｂ    裏面
２      極細溝
２ａ    斜面
３      インキ被膜
ＣＢ    カーボンブラック
Ｖ      バインダ樹脂
【図１】
2011235478.tif 000004
【図２】
2011235478.tif 000005
【図３】
2011235478.tif 000006
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
複数の溝からなる凹凸模様が裏面に形成された光透過性の樹脂基板と、
前記凹凸模様を覆うインキ被膜と、を備え、
前記凹凸模様を前記樹脂基板の表面側から視認可能とした加飾印刷物であって、
前記インキ被膜は、前記裏面に塗布したインキ組成物から溶媒成分を乾燥除去して形成されると共に、前記インキ組成物は、着色成分としての黒色顔料と、接着成分としてのバインダ樹脂とを含み、
前記黒色顔料の前記バインダ樹脂に対する比率を、０．２７以上１．４０以下に設定して、前記インキ被膜における前記黒色顔料の分布が、前記樹脂基板の表面から入射した光を前記樹脂基板と前記インキ被膜との界面で反射させる分布になるようにしたことを特徴とする加飾印刷物。
【請求項２】
前記インキ組成物は、
第１の溶媒と、
前記樹脂基板の溶解性が前記第１の溶媒よりも高い第２の溶媒と、を溶媒成分として含み、
前記第１の溶媒の前記第２の溶媒に対する比率を、
前記インキ組成物の塗布から前記溶媒成分の乾燥除去までの間で、前記凹凸模様が前記溶媒成分により損なわれない比率に設定したことを特徴とする請求項１に記載の加飾印刷物。
【請求項３】
前記第１の溶媒は、
ブチルセロソルブ、エチルセロソルブ、シクロヘキサン、エチルシクロヘキサンからなる群から選択された少なくともひとつであり、
前記第２の溶媒は、
シクロヘキサノン、１,３,５トリメチルベンゼン、１,２,４トリメチルベンゼン、プロピレングリコールモノメチルエーテルアセテート、イソホロン、酢酸ブチル、トルエン、キシレン、クメン、エチルベンゼンからなる群から選択された少なくともひとつであることを特徴とする請求項２に記載の加飾印刷物。
【請求項４】
光透過性の樹脂基板の裏面に所定の溝を設けて凹凸模様を形成するステップと、
黒色顔料を着色成分として含むインキ組成物を、前記樹脂基板の裏面に塗布するステップと、
前記インキ組成物の溶媒成分の乾燥除去により、前記凹凸模様を覆うインキ被膜を形成するステップと、を備え、
前記黒色顔料の前記バインダ樹脂に対する比率を、０．２７以上１．４０以下に設定して、前記インキ被膜における前記黒色顔料の分布が、前記樹脂基板の表面から入射した光を前記樹脂基板と前記インキ被膜との界面で反射させる分布になるようにしたことを特徴とする加飾印刷物の製法。
【手続補正２】
【補正対象書類名】明細書
【補正対象項目名】０００８
【補正方法】変更
【補正の内容】
【０００８】
本発明は、複数の溝からなる凹凸模様が裏面に形成された光透過性の樹脂基板と、凹凸模様を覆うインキ被膜と、を備え、凹凸模様を樹脂基板の表面側から視認可能とした加飾印刷物であって、インキ被膜は、裏面に塗布したインキ組成物から溶媒成分を乾燥除去して形成されると共に、インキ組成物は、着色成分としての黒色顔料と、接着成分としてのバインダ樹脂とを含み、黒色顔料のバインダ樹脂に対する比率を、０．２７以上１．４０以下に設定して、インキ被膜における黒色顔料の分布が、樹脂基板の表面から入射した光を樹脂基板とインキ被膜との界面で反射させる分布になるようにした構成の加飾印刷物とした。